(57)【要約】【課題】白金ナノ粒子の高抗菌性・高消臭性を利用した低価格な浄化装置を実現する。【解決手段】１リットルの水により白金ナノ粒子が溶解して成る白金水溶液の原液を、更に４００倍・８００倍・１５００倍の何れかの倍率の容量の水で希釈化された高い抗菌性・消臭性を有する白金水溶液の点滴が、セラミックボール３の表面に付着されている。この白金水溶液に溶け込んでいる白金ナノ粒子の高い「抗菌性」・「消臭性」が利用される。貯蔵タンク１内の腐敗した、切削機の冷却水としての水溶性切削液は、不織布フィルター６、多孔質フィルター５を順次に通過して、ろ過された後、セラミックボール層３内に流れ込む。多数のセラミックボール４の各々の表面に点滴状で付着された白金水溶液に溶け込んでいる白金ナノ粒子は、その「抗菌性能」及び「消臭性能」の発揮により、悪臭源を絶ち、細菌等を殺す。循環して戻ってきた水溶性切削液は、各段に清浄化されている。【選択図】図２
2013241368.tif 000002
【特許請求の範囲】
【請求項１】
１リットルの水により溶解された、粒径がナノサイズの白金ナノ粒子を含む白金水溶液の原液を、１５００倍までの範囲内の容量の水により希釈化して成る
ことを特徴とする白金水溶液。
【請求項２】
請求項１に記載の白金水溶液であって、
前記白金水溶液の原液を、４００倍、８００倍、又は１５００倍の内の何れかの値の容量の水で希釈化して成る
ことを特徴とする白金水溶液。
【請求項３】
機械工場で使用する水溶性切削液を蓄えた貯蔵タンク内の前記水溶性切削液を浄化する装置であって、
請求項１又は２に記載の前記白金水溶液の点滴が付された表面を有する複数のセラミックボールが配設されたセラミックボール層を
備えたことを特徴とする水溶性切削液浄化装置。
【請求項４】
請求項３に記載の水溶性切削液浄化装置であって、
前記セラミックボール層の前段階に配設された多孔質フィルターを
更に備えたことを特徴とする水溶性切削液浄化装置。
【発明の詳細な説明】
【技術分野】
【０００１】
この発明は、抗菌及び消息の性能を奏する低コスト化可能な白金ナノ粒子溶液（以下「白金水溶液」という。）及びその白金水溶液を利用して成る切削機（旋盤、フライス盤、又はボール盤等。）用水溶性切削液の浄化装置に関する。
【背景技術】
【０００２】
従来の機械工場で用いられている切削機においては、その動作時に於いて、バイト等の切削工具と被切削金属との間で発生する熱を冷却するために、切削油が利用されていた。
【先行技術文献】
【特許文献】
【０００３】
【特許文献１】米国特許第６２３９０６４号明細書
【発明の概要】
【発明が解決しようとする課題】
【０００４】
昨今の切削機においては、その生産効率をより一層高めて被切削品の加工コストの低減化を一層促進する観点から、旋盤に於ける様な被切削物を支持して回転するチャック（回転機構）の回転速度、或いは、フライス盤の様に切削工具を支持して回転する回転機構の回転速度は、何れも超高速な値に設定されている。
【０００５】
そのために、被切削物と切削工具との接触による切削加工部分において極めて高温の熱が発生し、従来の切削油を当該切削加工部分に流すだけでは、加工作業中に発生する高熱を抑えて当該被切削物の切削加工部分を冷却することが出来ない。その結果、加工処理を終えた時点での被切削物は極度に熱膨張しており、その時点での被切削物の寸法は、その後の空気による冷却過程に於いて生じる収縮作用により、常温となったときの被切削物の寸法と大きく相違することになる。
【０００６】
この様な加工寸法の齟齬を回避するために、現在の切削機に於いては、冷却液として、油の代わりに水（水溶性切削液）が使用されている。
【０００７】
ところが、切削加工の作業中に冷却水を常時流し放題にすることは、切削加工の作業中に大量の冷却水を使用することになるので、作業コストの低減化の観点からは、切削加工中に使用される冷却水は機械工場内に設置されている水溶性切削液貯蔵タンクを介して循環されて使用されており、当該貯蔵タンクの清掃及び貯蔵タンク中の冷却水の交換を始終行う訳にもいかない。
【０００８】
そのため、冷却水の腐敗化・沈殿化等により、当該冷却水中に、機械工場内の空気中に漂う悪臭を放つ臭いの源の粒子が入り込んで、当該臭いの粒子が室内の空気の湿気及び室温等の作業環境に応じて増殖する。
【０００９】
更に、空気中に漂う黄色ブドウ菌又はバクテリアの様な人体に有害で悪臭を放つ細菌等が、冷却水に入り込んで生息し、増殖し得る。
【００１０】
その様な悪臭を発する様々な臭いの源及び人体の健康を害する細菌の存在が要因となって、切削機を用いて切削加工を行う機械工場内においては、異常な臭いが常時発生している。その様な悪臭を作業者が常時吸い込むことにより、或いは、細菌を含んだ冷却水を身体の一部に浴びることによって、作業者の操作性の低下、又は、作業者の身体の健康が害され得るという環境上の問題点が生じている。
【００１１】
本発明は、この様な切削加工の現場に於ける作業環境の現状を改善すべく成されたものである。その主目的は、切削加工中の冷却用の水溶性切削液から様々な悪臭源及び細菌を効果的に除去・殺傷・低減化することで、機械工場内の空気を清浄化して環境の改善を図る点にある。
【課題を解決するための手段】
【００１２】
本発明の主題に係る水溶性切削液浄化装置は、１リットルの水により溶解された、粒径がナノサイズの白金ナノ粒子を含む白金水溶液の原液を、１５００倍までの範囲内の容量の水により希釈化して成る白金水溶液の点滴が付された表面を有する複数のセラミックボールが配設されたセラミックボール層により、機械工場で使用する水溶性切削液を蓄えた貯蔵タンク内の前記水溶性切削液を浄化することを特徴とする。
【発明の効果】
【００１３】
本発明の主題によれば、白金ナノ粒子が有する高い抗菌・消息性能を水（精製水又は純粋）による希釈化後も同様なレベルで発揮し得る低価格な白金水溶液を、水溶性切削液の浄化装置に適用することで、切削加工作業場（機械工場）に於ける異常な悪臭を悉く消息してしまい且つ水溶性切削液中の有害な細菌を殺すことが出来る。
【００１４】
この場合、精製水等の水で原液を希釈化して成る低コストの白金水溶液を利用してセラミックボールの表面への白金ナノ粒子の付着を実現しているので、相対的に低コストで、切削加工作業場の環境の改善化を図ることが出来る浄化装置を提供可能である。
【００１５】
以下、本発明の様々な具体化を、添付図面を基に、その効果・利点と共に、詳述する。
【図面の簡単な説明】
【００１６】
【図１】白金水溶液の原液を水（精製水等。）で希釈する工程を模式的に示す図である。
【図２】実施の形態１に係る白金水溶液を応用した水溶性切削液の浄化装置の構成を模式的に示す図である。
【発明を実施するための形態】
【００１７】
（実施の形態１）
【００１８】
＜低価な白金水溶液（白金ナノ粒子溶液）の開発＞
【００１９】
粒径がナノサイズの白金の粒子（以下「白金ナノ粒子」という。）は、極めて高い殺傷能力の抗菌性・抗ウィルス性と言う性能を奏する貴金属の粒子である。この白金ナノ粒子の持つ抗菌性・抗ウィルス性等の性能を発揮し得る、白金ナノ粒子が溶け込んだ低価格な水溶液（白金ナノ粒子水溶液）の実現化が希求されるところである。
【００２０】
１リットルの水（精製水又は純水等。）により溶解された、上記の高い抗菌・消臭性能を時間の経過と共に持続して発揮し得る白金ナノ粒子を含んだ水溶液（白金ナノ粒子水溶液）は、市場より入手可能な商品である。以下では、上記の１リットルの精製水等で溶解された「白金ナノ粒子水溶液」を、「白金水溶液の原液」という。
【００２１】
上記の市場より購入出来る「白金水溶液の原液」は、大腸菌等のバクテリア（細菌）に対する抗菌性を発揮すると共に、ノロウィルス又は鳥インフルエンザのウィルス又はサーズウィルス又はエイズのウィルス等の各種ウィルスに対する抗ウィルス性をも発揮することが、試験結果により実証されている。加えて、本白金水溶液の原液は、アンモニア等に対する消臭性をも発揮し得ることも、試験により実証されている。
【００２２】
しかしながら、この「白金水溶液の原液」をそのまま利用して、その用途発明たる空気清浄機或いは加湿器、又は、加湿器付きの空気清浄機を実現するには、白金は稀有な貴金属であり、そのため高価であるので、当該白金水溶液の原液のコストが高くなるという難点がある。即ち、後述する実施の形態２に於いて記載する空気洗浄機のフィルタに使用する白金水溶液として、上記の白金水溶液の原液を使用することは、当該フィルタを交換時期に交換する度に白金水溶液の原液を使用することとなり、実用化の観点から検討した場合には、コストの点で、実用性に適合しない。
【００２３】
そこで、本願の発明者は、図１に模式的に示す様に、１リットルの水（精製水又は純粋等）で白金ナノ粒子を溶解して成る白金水溶液の原液ＯＰＬに、更に上記の水ＨＬを加えることで、原液ＯＰＬを希釈化して水溶液中に溶解している白金の濃度値を更に小さくすることで、ｘ（ｘ＞１）リットルの水で白金ナノ粒子を溶解して成る希釈化された白金水溶液ＰＳＬを作成した。そして、原液ＯＰＬに対してｘ倍に希釈化された白金水溶液ＰＳＬの抗菌性・消臭性が、ｘの値を如何なる値に設定すれば、時間の経過に拘らず原液ＯＰＬの希釈化後もなお保たれているか否かを試験してみた。
【００２４】
ｘの値が４００、即ち、原液ＯＰＬに対して４００倍の水により希釈化されて成る白金水溶液ＰＳＬの抗菌性試験の結果を、下記の表１及び表２に示す。
【００２５】
【表１】
2013241368.tif 000003
【００２６】
【表２】
2013241368.tif 000004
【００２７】
当該抗菌性試験は、一般財団法人ボーケン品質評価機構に対して、本願発明者が上記の白金水溶液ＰＳＬを提出して抗菌試験を委託したことにより行われた試験である。そして、その試験方法は、ＪＩＳ１９０２：２００８定量試験（菌液吸収法）を準用したものであり、生菌数の測定方法は混釈平板培養法に依っている。尚、以下に示す各抗菌試験に於ける試験方法及び生菌数の測定方法も、上記と同一である。表１及び表２に示される抗菌試験に於ける試験菌株は、院内感染の起炎菌として知られるＭＲＳＡ（メチシリン耐性黄色ブドウ球菌）である。
【００２８】
表１に示される通り、試験の比較対象の標準綿布には、ＭＲＳＡの菌が、その接種直後から１８時間経過時においては、増殖値２．６の数字が明らかにしている通り、増殖している。これに対して、表２は、原液ＯＰＬに対して４００倍に希釈化された白金水溶液ＰＳＬから採取された０．４ｇの液量の白金水溶液が試験対象の綿布に浸み込まされた後に、ＭＲＳＡの菌液０．２ｍｌが上記綿布に接種された場合の測定結果である。
【００２９】
表２の結果に示されている通り、ＭＲＳＡの接種直後から１８時間経過後の綿布に生息しているＭＲＳＡの菌数の常用対数値は、１．３以下であり、表１の場合と比較して各段に生菌数が減少していることが裏付けられている。ＪＩＳ規格で定められた判定基準によれば、表２に表示されている「静菌活性値」が、試験対象の液体試料に「抗菌性」の性質が有るか否かを判定する際のメルクマールであり、その「静菌活性値」が２．０以上あれば、「抗菌性有り」との合格の判定が下される。表２の試験に於いては、「静菌活性値」は、合格判定の閾値である２．０を遥かに上回る、５．７以上の値である。
【００３０】
従って、本願発明者が図１のｘ倍の値として採択した４００倍の希釈度の白金水溶液ＰＳＬであっても、当該白金水溶液ＰＳＬは、ＭＲＳＡの菌に対して十分に抗菌性を有していることが、当該試験結果より実証されている。
【００３１】
このことは、原液ＯＰＬに対して４００倍の希釈度で希釈された白金水溶液ＰＳＬは、院内感染の起因菌として知られるＭＲＳＡを病院内に於いて消滅させてしまうための、実現化可能な低コストの抗菌剤として応用可能であることを、意味している。
【００３２】
又、本願発明者は、一般財団法人ボーケン品質評価機構に対して、上記の４００倍の希釈度で希釈された白金水溶液ＰＳＬが「黄色ぶどう球菌」に対しても「抗菌性」という性能（抗菌性能）を有するか否かの試験を委託した。その試験結果が、以下の表３及び表４に示す結果である。尚、既知の通り、「黄色ぶどう球菌」は、表皮感染症又は食中毒、或いは、肺炎、髄膜炎、敗血症等の致死的となる様な感染症の起因菌である。
【００３３】
【表３】
2013241368.tif 000005
【００３４】
【表４】
2013241368.tif 000006
【００３５】
当該抗菌性試験に於いても、表１及び表２の抗菌性試験の場合と同様に、上記の白金水溶液ＰＳＬから０．４ｇの白金水溶液が採取され、０．２ｍｌの容量の「黄色ぶどう球菌」の菌液が試験対象の綿布に接種されている。
【００３６】
表３の結果と比較しつつ表４の試験結果を参照すれば、一目瞭然の結果として、４００倍の水で希釈化された白金水溶液ＰＳＬが、「黄色ぶどう球菌」に対してもなお、「抗菌性」を有することが理解される。表４に於いて、表２の場合と同様に、「静菌活性値」は５．９以上であり、４００倍の水で希釈化された白金水溶液ＰＳＬの「抗菌性」は、十分に合格であると判定される。
【００３７】
更に、本願発明者は、一般財団法人ボーケン品質評価機構に対して、上記の４００倍の希釈度で希釈された白金水溶液ＰＳＬが「肺炎桿菌（クレブシエラ・ニューモニエ）」に対しても「抗菌性」を有するか否かの試験を委託した。その試験結果が、以下の表５及び表６に示す結果である。尚、既知の通り、「肺炎桿菌」は、呼吸器感染症、尿路感染症などを引き起こす弱毒菌である。
【００３８】
【表５】
2013241368.tif 000007
【００３９】
【表６】
2013241368.tif 000008
【００４０】
当該抗菌性試験に於いても、表１及び表２の抗菌性試験の場合と同様に、上記の白金水溶液ＰＳＬから０．４ｇの白金水溶液が採取され、０．２ｍｌの容量の「肺炎桿菌」の菌液が試験対象の綿布に接種されている。
【００４１】
表５の結果と比較しつつ表６の試験結果を参照すれば、１８時間経過後の生菌数の常用対数値は１．３以下と格段に減少しており、且つ、「静菌活性値」に関しては、６．４以上と、合格判定を成すには十分な高い値が検出されている。よって、上記の４００倍の希釈度で希釈された白金水溶液ＰＳＬは、「肺炎桿菌」に対しても、十分な「抗菌性」を有していることが理解される。
【００４２】
尚、上記の４００倍の希釈度で希釈された白金水溶液ＰＳＬは、アンモニア、酢酸、又は、イソ吉草酸等の悪臭の源となる粒子に対する相対的に高い消臭性能をも発揮し得る
【００４３】
上記の各試験結果によれば、水（精製水、純粋等。）による白金水溶液の希釈度が４００倍の場合には、「静菌活性値」は合格判定の閾値２．０よりも十分高い値であり、４００倍の希釈度で希釈された白金水溶液は依然として高い「抗菌性能」を有している。又、４００倍の水（精製水、純粋等）により希釈化された白金水溶液は、十分に高い「消臭性能」をも呈する。
【００４４】
そうであるならば、１リットルの水で白金ナノ粒子が溶解された白金水溶液の原液に対して４００倍に希釈化された白金水溶液は、相対的に高い「抗菌性」を備えていると、言える。或いは、４００倍以内の範囲内の希釈度（例えば、２００倍、３００倍。）で希釈された白金水溶液は、相対的に高い「抗菌性」を備えていると、思料される。又、４００倍以内の範囲内の希釈度で希釈された白金水溶液は、「消臭性能」をも併せ有するとも、思料される。
【００４５】
ここで、下記の表７は、本発明者が開発・実用化した、白金水溶液の原液ＯＰＬに対して４００倍の希釈度で希釈された白金水溶液ＰＳＬと、各社の製品との、抗菌性能の比較結果を示す試験結果である。試験に用いられた菌株は、黄色ブドウ球菌であり、抗菌性試験の方法は、表１及び表２に於いて既述された試験方法と同一である。又、標準綿布に於ける生菌数の常用対数値は、試験菌株が接種された直後では４．４であり、１８時間経過後においては７．２であって、増殖値は２．８である。尚、当該比較試験も、一般財団法人ボーケン品質評価機構に委託して行われた。
【００４６】
【表７】
2013241368.tif 000009
【００４７】
表７において、試料（１）は、Ａ社により開発された、空気中の水分から生成される微粒子イオンであり、空気清浄機に於ける一つの除菌方法（空気中に微細なイオンを放出し、浮遊ウィルスを分解・除去する方法。）に用いるイオンに応用されている。又、試料（２）は、Ｂ社が開発したイオンであり、上記の試料（１）と同じく、空気清浄機に於ける上記除菌方法に用いるイオンに応用されている。又、試料（３）は、Ｃ社の消臭器用の製品である。又、試料（４）は、本願の発明者により開発された上記の希釈化された白金水溶液中に浸された後に自然乾燥された生地である。
【００４８】
表７に示す通り、試料（１）、（２）及び（３）の各々の「静菌活性値」の値は、０．３、０．３，０．２と、軒並み低い値であるのに対して、試料（４）の「静菌活性値」は５．０であって、他の試料（１）、（２）及び（３）の値と比較して、突出した高い値となっている。
【００４９】
この比較試験結果から明白な通り、原液ＯＰＬに対して４００倍の希釈度で希釈された白金水溶液ＰＳＬは、極めて高い抗菌性能を備えていることが理解される。しかも、白金水溶液ＰＳＬは、単に４００倍の容量の水で以って、１リットルの水でナノサイズの粒子である白金を溶解して成る原液ＯＰＬを希釈化して成る水溶液なので、原液ＯＰＬと同程度の抗菌性能を維持したままで、そのコストを削減化出来る点は、実用化の観点から見れば、極めて大きい効果・有用性である。
【００５０】
尚、上記の各表２，４，６，７で示された「殺菌活性値」及び「静菌活性値」は、以下の式で以って算出される。即ち、「殺菌活性値」＝Ｍａ−Ｍｃ、「静菌活性値」＝（Ｍｂ−Ｍａ）−（Ｍｃ−Ｍｏ）である。ここで、Ｍａは、標準綿布への試験菌株の接種直後に於ける生菌数の常用対数値であり、Ｍｂは、標準綿布への試験菌株の接種直後から１８時間が経過した後の生菌数の常用対数値である。これに対して、Ｍｏは、試験試料への試験菌株の接種直後に於ける生菌数の常用対数値であり、Ｍｃは、試験試料への試験菌株の接種直後から１８時間が経過した後の生菌数の常用対数値である。この点は、後述する表１０に於いても同様である。
【００５１】
更に、本願発明者は、一層の白金水溶液の低コスト化を図るべく、ｘの値が４００の２倍である８００倍に、即ち、原液ＯＰＬに対して８００倍の水により希釈化されて成る白金水溶液ＰＳＬを作成して、その消息性試験を行った。当該消息性試験も、一般財団法人ボーケン品質評価機構に委託して行われた。その試験結果を、以下の表８に示す。
【００５２】
【表８】
2013241368.tif 000010
【００５３】
本消息性能試験に於ける試験方法及び条件は、（社）繊維評価技術協議会の消息加工繊維製品認証基準を準用したものである。本消息性能試験に於けるガス初期濃度に関しては、アンモニアが１０００ｐｐｍ（１０ｍｌ）、酢酸が５０ｐｐｍ（１０ｍｌ）、及び、イソ吉草酸が約３８ｐｐｍ（１０ｍｌ）である。そして、測定時間は、試験開始時から２時間経過後である。尚、消臭効果減少率が７５％以上の結果が、合格結果である。
【００５４】
表８を参酌すると、アンモニア、酢酸及びイソ吉草酸の各々の減少率は、それぞれ、８７％、９８％、及び、９９％以上との結果が報告されている。斯かる結果より、原液ＯＰＬに対して８００倍の水により希釈化されて成る白金水溶液ＰＳＬは、原液ＯＰＬに引けを取らない十分なる「消息性能」をなおも維持していることが、確認された。
【００５５】
更に、本願発明者は、より一層の白金水溶液の低コスト化を図るべく、ｘの値が１５００倍に、即ち、原液ＯＰＬに対して１５００倍の水により希釈化されて成る白金水溶液ＰＳＬを作成して、その抗菌性能試験を行った。当該抗菌性能試験も、一般財団法人ボーケン品質評価機構に委託して行われた。その試験結果を、以下の表９及び表１０に示す。
【００５６】
【表９】
2013241368.tif 000011
【００５７】
【表１０】
2013241368.tif 000012
【００５８】
当該抗菌性能試験は、原液ＯＰＬに対して１５００倍に希釈化して成る白金水溶液ＰＳＬが、「黄色ブドウ球菌」に対して「抗菌性」を奏するか否かの試験であり、表１及び表２の抗菌性試験の場合と同様に、上記の白金水溶液ＰＳＬから０．４ｇの白金水溶液が採取され、０．２ｍｌの容量の「黄色ブドウ球菌」の菌液が試験対象の綿布に接種されている。表８の結果と比較しつつ表９の試験結果を参照すれば、１８時間経過後の生菌数の常用対数値は１．３以下であって、表２の場合と同様に格段に減少しており、且つ、「静菌活性値」は、５．９以上の結果値であり、この値は、「抗菌性有り」の合格判定を成すには十分に高い値である。よって、上記の希釈度１５００倍にまで希釈された白金水溶液ＰＳＬは、「黄色ブドウ球菌」に対しても、十分な「抗菌性能」を依然として有していることが理解される。
【００５９】
更に、本願発明者は、原液ＯＰＬに対して１５００倍の水により希釈化されて成る白金水溶液ＰＳＬの消息性試験をも行った。当該消息性試験も、一般財団法人ボーケン品質評価機構に委託して行われた。その試験結果を、以下の表１１に示す。
【００６０】
【表１１】
2013241368.tif 000013
【００６１】
本消息性能試験に於ける試験方法及び条件は、（社）繊維評価技術協議会の消息加工繊維製品認証基準を準用したものである。本消息性能試験に於けるガス初期濃度に関しては、アンモニアが１０００ｐｐｍ（１０ｍｌ）、酢酸が５０ｐｐｍ（１０ｍｌ）、及び、イソ吉草酸が約３８ｐｐｍ（１０ｍｌ）である。そして、測定時間は、試験開始時から２時間経過後である。８００倍の希釈度の場合と同様に、消臭効果減少率が７５％以上の結果が、合格結果である。
【００６２】
表１１を参酌すると、アンモニア、酢酸及びイソ吉草酸の各々の減少率は、それぞれ、８８％、９９％以上、及び、９９％以上との結果が報告されている。斯かる結果より、原液ＯＰＬに対して１５００倍の容量の水により希釈化されて成る白金水溶液ＰＳＬもまた、原液ＯＰＬに引けを取らない十分なる「消息性能」をなおも維持していることが、確認された。
【００６３】
上記の各試験結果によれば、水（精製水、純粋、減菌済みイオン交換水等）による白金水溶液の希釈度が４００倍或いは１５００倍の場合には、「静菌活性値」は合格判定の閾値２．０よりも十分高い値であり、４００倍或いは１５００倍の希釈度で希釈された白金水溶液は依然として高い「抗菌性能」を有している。又、８００倍或いは１５００倍の水（精製水、純粋、減菌済みイオン交換水等）により希釈化された白金水溶液は、十分に高い「消息性能」を呈している。そうであるならば、１リットルの水で白金ナノ粒子が溶解された白金水溶液の原液に対して４００倍、又は８００倍、又は１５００倍に希釈化された白金水溶液は、共に相対的に高い「抗菌性」及び「消息性能」を備えていると、言える。或いは、４００倍及び１５００倍の希釈度で希釈された白金水溶液が何れも高い「抗菌性能」を有していることが確認されたことから、１５００倍までの範囲内の希釈度で希釈された白金水溶液は、相対的に高い「抗菌性」を備えていると、思料される。又、同様な観点から、１５００倍までの範囲内の希釈度で希釈された白金水溶液は、相対的に高い「消息性能」をも併せ有するとも、思料される。
【００６４】
以上より、本願発明者は、抗菌性・消臭性・抗ウィルス性を備えた「白金ナノ粒子の水溶液の原液」から、その原液の各種の性能をなおも保持したままで実用性のレベルから見て各段に低コスト化可能な希釈化された白金水溶液を開発・実現化することが出来たのである。この点の意義の大きさは、以下の実施の形態２で記載する用途発明である水溶性切削液の浄化装置への展開が可能となった点において、見出される。
【００６５】
（実施の形態２）
＜用途発明：水溶性切削液の浄化装置＞
【００６６】
図２は、図１の原液ＯＰＬに対して４００倍又は８００倍又は１５００倍の何れかの希釈度で、又は、１５００倍までの範囲内の希釈度で、水（精製水等）により希釈された白金水溶液ＰＳＬを、冷却水の浄化に応用した場合の浄化装置２の構成を模式的に示す図である。尚、図２中のハッチング表示は便宜的なものであり、縦断面を示すものではない。
【００６７】
図２に於いて、機械工場に設置されている貯蔵タンク１内には、切削機の切削作業中の冷却水として使用する水溶性切削液が蓄えられている。
【００６８】
図２の浄化装置２は、配管ＰＡを介して、貯蔵タンク１に接続されており、配管ＰＡの弁を開くことで、貯蔵タンク１内の水溶性切削液は浄化装置２内に流入する。
【００６９】
浄化装置２は、貯蔵タンク１側から順次に、不織布フィルター６、ポリウレタンを素材とする多孔質フィルター５、及び、セラミックボール層３を備えている。
【００７０】
不織布フィルター６は、貯蔵タンク１に現在配設されている「ろ過装置」により、ろ過されない大きな不純物を、ろ過する。
【００７１】
又、多孔質フィルター５は、水溶性切削液に潜んでいる細菌及び極微細な沈殿物を除去するフィルターである。
【００７２】
更に、本浄化装置２の中核部分を成すセラミックボール層３は、多数のセラミックボール４を有している。これらのセラミックボール４の各々の表面には、実施の形態１に於いて既述した、水により希釈化された白金水溶液ＰＳＬの点滴が付着されている。そのため、水溶性切削液がセラミックボール層３内に流れ込むと、各セラミックボール４の表面に付着している白金水溶液に溶け込んでいる白金ナノ粒子が、既述の「高い抗菌性能」及び「高い消臭性能」の作用により、水溶性切削液中に繁殖している悪臭源の粒子及び細菌等の有害で悪臭を放つ菌を悉く除去・殺傷する。その結果、セラミックボール層３を通過した水溶性切削液は、相対的に高いレベルで浄化された上、その後は、配管ＰＢを流れて貯蔵タンク１内に流入する。この場合、各矢印Ａ１，Ａ２，Ａ３，Ａ４，Ａ５が、抗菌・消臭作用を受けて浄化される水溶性切削液の流れを順次に示しており、例えば、ポンプ（図示せず。）の作動により、貯蔵タンク１内の水溶性切削液は、浄化装置２を介して、ハイレベルでの「抗菌」・「消臭」の両作用を受けて高度に浄化されて循環される。その様な循環作用が引き続いて行われることにより、結果的に、貯蔵タンク１内の水溶性切削液は、悪臭源を有せず、且つ、細菌等の身体に有害な菌も殺傷された、清浄化された水溶液となる。その様な清浄化後の貯蔵タンク１内の水溶性切削液を用いて切削機による切削加工が行われる結果、機械工場内の環境は、格別に清浄化されて、悪臭の無い清潔な環境となる。
【００７３】
（付記）
本発明の実施の形態に於いては、白金ナノ粒子が水中に溶解されてなる希釈化された白金水溶液を、機械工場内に設置されている貯蔵タンク内の水溶性切削液の清浄化の過程に適用する一例を記載した。しかしながら、白金に代わって、金、銀、或いはパラジウム等の金属のナノ粒子の原液を水により更に溶解して成る水溶液を利用して浄化装置を実現することも可能である。
【００７４】
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００７５】
この発明は、高い消臭性・抗菌性の性能を有する希釈化された白金水溶液を適用した切削液の浄化装置に対して好適な発明である。
【符号の説明】
【００７６】
ＯＰＬ  白金水溶液の原液
ＨＬ    精製水等の水
ＰＳＬ  ｘ倍に希釈化された白金水溶液
ＣＭ    切削機
１      貯蔵タンク
２      浄化装置
３      セラミックボール層
４      セラミックボール
５      多孔質フィルター
６      不織布フィルター
【図１】
2013241368.tif 000014
【図２】
2013241368.tif 000015